FR 2727624 A1 19960607 FR 9414462 A 19941201 AGENT DE SECHAGE RAPIDE DE FILM DE VERNIS A ONGLES ET PROCEDE DE SECHAGE UTILISANT LEDIT AGENT La présente invention concerne un agent de séchage rapide de film de vernis à ongles. et plus précisément un agent de séchage qui. appliqué à la surface d'une couche de vernis préalablement déposé sur l'ongle, améliore la vitesse de sé- chage dudit vernis à ongles. D'une manière générale, les vernis à ongles comprennent au moins un agent fil- mogéne, un agent plastifiant, un agent gélifiant et un solvant. L'agent filmogéne peut être de la nitrocellulose et/ou une résine telle qu'une ré- sine alkyde. acrylique. polyuréthanne. ou résultant de la condensation de forma- dehyde avec une arylsulfonamide. L'agent plastifiant peut être du camphre ou un phtalate. L'agent geélifiant peut être de la bentonite, des dérivés cellulosiques et/ou des sili- ces pyrogénees. Le solvant peut être un alcool tel que l'éthanol. I'isopropanol ou le butanol, un acétate tel que l'acétate d'éthyle ou de butyle, une cétone et/ou un diluant tel qu'un hydrocarbure aliphatique et/ou aromatique. Leur utilisation consiste à appliquer une ou plusieurs couches dudit vernis sur la surface de l'ongle, puis à laisser évaporer le solvant de manière à déposer un film sur l'ongle. Les couches de vernis à ongles déposées présentent toutefois, juste après leur application, des risques de blessures par friction et/ou accrochage sur les corps étrangers. Aussi, il est souhaitable que ces vernis sèchent rapidement après avoir été appliqués. Dans l'art antérieur, la vitesse de séchage est optimisée en sélectionnant les composants volatils, c'est à dire le solvant et éventuellement le diluant, entrant dans la composition du vernis à ongles, selon leur nature chimique et leur volatili- te. Cette optimisation a pour contrainte une limitation de la formulation du vernis à ongles, car les composants trop volatils peuvent pénaliser la qualité du ma- quillage obtenu. En effet, des défauts peuvent apparaître lors de l'application du vernis à ongles: formation de stries sur la couche de vernis, séchage trop rapide du pinceau lors de l'application. On obtient un film non homogène et pas suffi- samment lisse; il est peu brillant et présente une tenue non satisfaisante. Pour améliorer la qualité du maquillage des ongles, il est d'usage d'utiliser un agent de séchage rapide, ou accélérateur de séchage, qui est appliqué sur le film de vemrnis, en cours de séchage, pour permettre d'obtenir rapidement un film de vernis à ongles sec et dur, donc manipulable. De tels agents de séchage sont notamment décrits dans les demandes de brevet JP-A-01016710 et JP-A-03081214: ils cdmprennent au moins une huile de sili- cone de faible viscosité. Selon ces documents, seules les huiles de silicones de faibles viscosités, c'est à dire ayant une viscosité inférieure à 20 mPa. s, permet- tent d'obtenir un agent de séchage présentant de bonnes propriétés à l'applica- tion: ces huiles peuvent diffuser rapidement et uniformément à la surface du film de vernis, leur action sur le séchage du vernis est efficace et elles ne laissent pas de résidu sur le film de vernis. Les huiles de plus haute viscosité, c'est à dire supérieure à 20 mPa.s, ne permet- tent pas d'obtenir d'agent de séchage ayant de bonnes propriétés. Un étalement rapide et uniforme à la surface du film de vernis est rendu difficile par leur forte viscosité. De plus, certaines difficultés d'application peuvent se présenter lors de leur utilisation. Pour éviter ces inconvénients. ces huiles de silicone peuvent être associées à des solvants gras ne solubilisant pas ou peu le film de vernis à ongles, tels que le myristate d'isopropyle, et/ou à des huiles minérales telles que l'huile de vaseline. Toutefois. ces solvants étant peu volatils, I'agent de séchage obtenu présente un caractère trop gras lors de son application et même après séchage. Le but de la présente invention est de proposer un agent de séchage rapide de film de vernis à ongles pouvant comprendre des huiles de silicone de viscosité faible ou importante, permettant de déposer un film écran sur l'ongle qui limite les risques de rayures et le ternissement du vemrnis, sans laisser un effet gras pro- nonce sur l'ongle. La présente invention a donc pour objet un agent de séchage rapide de film de vernis à ongles comprenant au moins une huile de silicone et au moins un sol- vant, caractérisé par le fait que ledit solvant comprend un éther de pétrole. L'agent de séchage obtenu présente de bonnes propriétés cosmétiques et per- met, après application sur un film de vemrnis, I'obtention rapide d'un film dudit ver- nis sec et résistant aux risques de blessures. Un avantage de l'agent de séchage selon l'invention est qu'on peut l'appliquer sur tout type de vemrnis, en particulier un vernis en milieu solvant ou un vernis en mi- lieu aqueux. L'éther de pétrole seion la présente invention est un mélange très volatil d'hydro- carbures saturés, ramrfiés.ou non Il est généralement obtenu par distillation de coupes de pétrole raffinées.à des températures comprises entre 30 et 75 OC. L'éther de pétrole est connu également sous la dénomination d'essence G. L'éther de pétrole peut être utilisé à une concentration comprise entre 5-99% en poids par rapport au poids total de l'agent de séchage, et de préférence àa une concentration de 40-60% en poids. L'huile de silicone selon l'invention peut être une huile de silicone ayant n'importe quelle viscosité. On peut utiliser une huile de silicone volatile ou non volatile. On peut citer, par exemple, seules ou en mélange,: les cyclométhicones telles que les cyclométhicones D4. D5, D6, les polydiméthylsiloxanes. de préférence de viscosité inférieure à 100 mPa. s, les alkyi diméthicones répondant à la formule (1): CH3 CH3 CH3 CH3 - Si - O- Si - O - Si -CH3 (I) l l l CH3 R CH3 i0 dans laquelle R représente le radical CnH2n+l, avec n = 3-8. L'huile de silicone peut être utilisée à une teneur comprise entre 1% et 60% en poids par rapport au poids total de l'agent de séchage et de préférence entre 20- % en poids. Les huiles de silicones préférées sont choisies parmi les cyclométhicones. L'agent de séchage selon l'invention peut également comprendre une gomme de silicone, éventuellement solubilisée dans une huile de silicone. La gomme de silicone peut être, seule ou en mélange, une gomme répondant à la formule (Il): Ri R3 R5 Ri X- Sis O- O -Si-O- Si- X (Il) 1 i_ rR6 R2 X-ii2_- Si O'- Kjp K dans laquelle: R., R2, R5 et R6 sont, ensemble ou séparément. un radical alkyle ayant 1 à 6 atomes de carbone, R3 et R4 sont, ensemble ou séparément, un radical alkyle ayant de 1 à 6 atomes de carbone, ou un radical aryle, X est un radical alkyle ayant de 1 à 6 atomes de carbone, un radical hydroxyle ou un radical vinyle, n et p étant choisis de manière à conférer à la gomme de silicone une viscosité supérieure à 100 000 mPa.s, de préférence supérieure à 500 000 mPa.s. Comme gomme de silicone utilisable selon l'invention. on peut citer celles pour lesquelles: les substituants R1 à R6 et X représentent un groupement méthyle, p = 0 et n = 2700, comme celle vendue sous la dénomination SE30 par la société General Electric, les substituants R1 à R6 et X représentent un groupement méthyle, p = 0 et n = 2300, comme celle vendue sous la dénomination AK 500000 par la société Waker, les substituants R1 à R6 représentent un groupement méthyle, le substituant X représente un groupement hydroxyle, p = 0 et n = 2700, en solution à 13 % dans du cyclopentasiloxane, comme celle vendue sous la dénomination Q2-1401 par la société Dow Coming, les substituants R1 à R6 représentent un groupement méthyle, le substituant X représente un groupement hydroxyle, p = 0 et n = 2700. en solution à 13% dans du polydiméthylsiloxane, comme celle vendue sous la dénomination Q2-1403 par la société Dow Corning, les substituants R1. R2. R5, R6 et X représentent un groupement méthyle, les substituants R3 et R4 représentent un groupement aryle tel que le poids moléculaire du composé soit de 600 000. comme celle vendue sous la dénomination 761 par la société Rhône-Poulenc. La gomme de silicone peut être présente a une concentration de 0-10% en poids. L'agent de séchage selon l'invention peut comprendre, en tant que solvant, d'autres composés que l'éther de pétrole. De préférence, ces composés ne doi- vent pas ou peu solubiliser le film de vernis déposé sur l'ongle. Ils doivent être compatibles avec l'huile de silicone, c'est à dire ne former qu'une seule phase avec l'huile de silicone utilisée. On peut citer, par exemple, le myristate d'isopropyle, 'isobutane, l'isopropanol et/ou l'éthanol. seul ou en mélange. L'agent de séchage selon l'invention peut contenir, en outre, des additifs cosmé- tiques tels que des parfums, des colorants et/ou des pigments, ainsi que des ac- tifs cosmétiques tels que des vitamines et/ou des filtres UV. L'invention concerne également un procédé de séchage d'un film de vernis à on- gles caractérisé par le fait que l'on applique sur le film déposé sur rongle un agent de séchage tel que décrit précédemment. Ledit agent de séchage peut être appliqué de préférence à l'aide d'un pinceau ou d'unvaporisateur, ou à l'aide d'un spray aérosol. On va maintenant donner des exemples illustrant la présente invention sans tou- tefois la limiter. Exemple 1 On prépare un agent de séchage ayant la composition suivante: Ether de pétrole (Essence G de TOTAL) 80 g Décaméthylcyclopentasiloxane (viscosité 4 mPa.s) 20 g On a appliqué l'agent de séchage sur un film de vernis a ongles en milieu solvant On a constaté que l'application de cet agent est facile et que le film obtenu après l'application n'est pas trop gras. Exemple 2 On prépare un agent de séchage ayant la composition suivante: Ether de pétrole (Essence G de TOTAL) 95 g Octaméthylcyclotétrasiloxane (viscosité 7 mPA.s) 4 g Polydiméthylsiloxane-ol en mélange avec des cyclotétra- et cyclopenta- diméthylsiloxane (QC F2-1671 de DOW CORNING) 1 g On a apiliqué l'agent de séchage sur un film de vernis à ongles en milieu solvant. On a constaté que le film sèche rapidement et ne laisse pas d'effet gras prononcé sur l'ongle. Exemple 3 On prépare un agent de séchage ayant la composition suivante: Ether de pétrole (Essence G de TOTAL) 75 g 25. Myristate d'isopropyle 10 g Décaméthylcyclopentasiloxane (viscosité 4 mPa.s) 10 g Huile de vaseline 5g On a aplliqué l'agent de séchage sur un film de vernis a ongles en milieu aqueux. Le film obtenu après séchage ne présente pas de caractère gras prononcé. Exemple 4 On prépare un agent de séchage ayant la composition suivante: Ether de pétrole (Essence G de TOTAL) 67,6 g 35. Décaméthylcyclopentasiloxane (viscosité 4 mPa.s) 20 g Myristate d'isopropyle 10 g Isopropanol 2g Filtre UV 0,3 g Vitamines, parfum, colorant 0,1 g On a appliqué l'agent de séchage sur un film de vernis à ongles en milieu aqueux. Celui-ci présente les propriétés cosmétiques attendues selon l'invention. Exemple 5 On prépare un agent de séchage conditionné sous forme de spray aérosol, ayant la composition suivante: Ether de pétrole (Essence G de TOTAL) 1.6 g Décaméthylcyclopentasiloxane (viscosité 4 mPa.s) 1,2 g Myristate d'isopropyle 1.2 g Isobutane 96 g On a appliqué l'agent de séchage sur un film de vernis à ongles en milieu solvant. Celui-ci présente les propriétés cosmétiques attendues selon l'invention. REVENDICATIONS 1. Agent de séchage rapide de film de vernis à ongles comprenant au moins une huile de silicone et au moins un solvant, caractérisé par le fait que ledit solvant comprend de l'éther de pétrole. 2. Agent de séchage selon la revendication 1, caractérisé par le fait que l'huile de si- licone est choisie parmi les cyclométhicones, les polydiméthylsiloxanes et les alkyl diméthicones répondant à la formule (1): CH3 CH3 CH3 I I I CH3 - Si - O - Si -O - Si - CH3 (I) CH3 R CH3 dans laquelle R représente le radical CnH2n+l, avec n = 3-8, seules ou en mélange. 3. Agent de séchage selon l'une quelconque des revendications précédentes, ca- ractérisé par le fait que la teneur en huile de silicone est comprise entre 1 % et % en poids par rapport au poids total de l'agent. 4. Agent de séchage selon l'une quelconque des revendications précédentes, ca- ractérisé par le fait que la teneur en éther de pétrole est comprise entre 5 % et 99 % en poids par rapport au poids total de l'agent. 5. Agent de séchage selon l'une quelconque des revendications précédentes, ca- ractérisé par le fait qu'il comprend au moins une gomme de silicone. 6. Agent de séchage selon la revendication 5, caractérisé par le fait que la gomme de silicone est choisie parmi. seule ou en mélange, les gommes répondant à la formule (11) Ri R3 R5] Ri I1 t I X- Si - O Si- O- Si- x (iI) R _R l R6_ R2 1 1 1 1 dans laquelle: RI, R2, R5 et R6 sont, ensemble ou séparément, un radical alkyle ayant 1 à 6 atomes de carbone, R3 et R4 sont, ensemble ou séparément, un radical alkyle ayant de 1 à 6 atomes de carbone, ou un radical aryle, X est un radical alkyle ayant de 1 à 6 atomes de carbone. un radical hydroxyle ou un radical vinyle. n et p étant choisis de manière à conférer à la gomme de silicone une viscosité supérieure à 100 000 mPa.s. 7. Agent de séchage selon l'une quelconque des revendications précédentes, ca- ractérisé par le fait qu'il comprend au moins un autre composé que l'éther de pé- trole en tant que solvant. 8. Agent de séchage selon la revendication 7, caractérisé par le fait que ledit au- tre composé est choisi parmi le myristate d'isopropyle, l'isobutane, 'isopropanol et/ou l'éthanol. seul ou en mélange. 9. Agent de séchage selon l'une quelconque des revendications précédentes, ca- ractérisé par le fait qu'il contient au moins un additif et/ou un actif cosmétique. 10. Procédé de séchage de film de vernis à ongles, caractérisé par le fait qu'on applique sur le film déposé sur l'ongle, un agent de séchage selon l'une des re- vendications 1 à 9.